(57)【要約】 【課題】  不純物の少ない高品質の金属窒化物、特に窒化ガリウムを効率よく得る方法を提供する。 【解決手段】  非酸化物材質のコンテナを用いることを特徴とする金属窒化物の製造方法。原料金属や生成する金属窒化物と接触するコンテナの材質を非酸化物とすることで、コンテナと原料金属や生成する金属窒化物との反応や固着を回避し、また、コンテナの材質由来の酸素の混入を防ぐことで結晶性の高い高品質な金属窒化物が得られる。一定以上の窒素源ガスの供給量と流速を確保することで極めて高い転化率で原料金属を窒化物に転化でき、未反応の原料金属の残存が少ない、金属と窒素が理論定比の金属窒化物が高い収率で得られる。得られた金属窒化物は酸素混入量も少なく金属と窒素が理論定比であるため、バルク結晶成長用の原料として極めて有用である。 【選択図】なし【特許請求の範囲】
【請求項１】
周期表１３族の金属元素を含む金属窒化物であり、該金属窒化物中の酸素の含有量が０．０７重量％未満であることを特徴とする金属窒化物。
【請求項２】
原子価ゼロ状態の金属元素の含有量が５重量％未満であることを特徴とする請求項１に記載の金属窒化物。 
【請求項３】
含有する窒素量が４７原子％以上であることを特徴とする請求項１または２に記載の金属窒化物。 
【請求項４】
色差計による色調でＬが６０以上、ａが−１０以上１０以下及びｂが−２０以上１０以下であることを特徴とする金属窒化物。 
【請求項５】
１次粒子の長軸方向の長さのうち最長のものが０．０５μｍ以上１ｍｍ以下であることを特徴とする請求項１ないし４のいずれか１項に記載の金属窒化物。
【請求項６】
比表面積が、０．０２ｍ2／ｇ以上２ｍ2／ｇ以下であることを特徴とする請求項１ないし５のいずれか１項に記載の金属窒化物。
【請求項７】
周期表１３族の金属元素がガリウムであることを特徴とする請求項１ないし６のいずれか１項に記載の金属窒化物。
【請求項８】
請求項１ないし７のいずれか１項に記載の金属窒化物のペレット状またはブロック状成型体からなることを特徴とする金属窒化物成形体。 
【請求項９】
原料金属をコンテナに入れ、原料金属と窒素源を反応させて金属窒化物を得る方法であって、コンテナの内表面が少なくとも非酸化物を主成分とし、かつ、７００℃以上１２００℃以下の反応温度において、窒素源ガスを、原料金属の体積に対して毎秒あたりの体積で１．５倍以上の供給量で原料金属表面に接触するように供給するか、または、原料金属上のガス流速として０．１ｃｍ／ｓ以上で供給する工程を含むことを特徴とする金属窒化物の製造方法。
【請求項１０】
原料金属を窒化物に９０％以上転化することを特徴とする請求項９に記載の金属窒化物の製造方法。
【請求項１１】
原料金属がガリウムであることを特徴とする請求項９または１０に記載の金属窒化物。
【請求項１２】
請求項１ないし８のいずれか１項に記載の金属窒化物または金属窒化物成形体を用いることを特徴とする金属窒化物バルク結晶の製造方法。
【発明の詳細な説明】
【技術分野】
【０００１】
本発明は金属窒化物に関し、特に窒化ガリウムに代表される周期表１３族金属元素の窒化物並びに金属窒化物の製造方法に関する。 
【背景技術】
【０００２】
窒化ガリウム（ＧａＮ）は発光ダイオードやレーザーダイオード等の電子素子に適用される物質として有用である。窒化ガリウム結晶の製造方法としては、サファイヤ又は炭化ケイ素等のような基板上にＭＯＣＶＤ（Metal-Organic Chemical Vapor Deposition）法
による気相エピタキシャル成長を行う方法が最も一般的である。しかしながら、この方法は、基板と窒化ガリウムの格子定数及び熱膨張係数が異なるヘテロエピタキシャル成長であるので、得られる窒化ガリウムに格子欠陥が発生しやすく、青色レーザー等で応用できるような高い品質を得ることが困難であるという問題がある。 
【０００３】
そこで、近年、ホモエピタキシャル成長用の基板として用いられる窒化ガリウムバルク単結晶の製造技術の確立が強く望まれている。新しい窒化ガリウムバルク単結晶の製造方法のひとつとして、超臨界アンモニアやアルカリ金属フラックスを溶媒として用いた金属窒化物の溶液成長法が提案されている。高品質の窒化ガリウムバルク単結晶を得るためには、原料となる窒化ガリウムの多結晶体についても不純物が少なく、ガリウムと窒素がより理論定比に近い良質なものを安価に製造することが必要である。 
【０００４】
窒化ガリウムの多結晶体（粉体）については、主にガリウム金属から製造する方法、酸化ガリウムから製造する方法が知られている。この他にも種々のガリウム塩や有機ガリウム化合物から製造する方法が報告されているが、転化率、回収率や得られる窒化ガリウムの純度やコストの観点などから有利ではない。ガリウム金属や酸化ガリウムからアンモニアガスを用いて窒化ガリウムを製造する場合、不純物、特に酸素の混入が少なく、かつ、ガリウムと窒素が理論定比の窒化ガリウムをつくるのは非常に難しい。本来窒化ガリウムは可視光を吸収しないので無色であるはずだが、酸素が多く混入した場合、バンドギャップ内に不純物準位を形成するため、褐色から黄色を呈した窒化ガリウムとなる。ガリウム金属を原料に用いてアンモニアガスとの反応により窒化ガリウムを製造する場合は、酸化ガリウムを原料に用いる場合のような原料酸化物由来の酸素の混入はない。しかし、反応終了後に未反応の原料ガリウム金属が残存すると、その酸化により酸素が混入しやすくなる。また、未反応の原料ガリウム金属が多く残存すると灰色から黒色を呈した窒化ガリウムとなる。このような窒化ガリウムをバルク単結晶の製造原料として使用した場合、その製造段階でそれらの不純物の除去工程が必要となる上に、転位や欠陥発生等の問題が生じる。そのため、窒化ガリウムに酸素や未反応の原料金属が残存する場合はそれをできるだけ除去することが必要となる。 
【０００５】
非特許文献１においては、石英製やアルミナ製ボート上でガリウム金属とアンモニアガスを反応させ、暗灰色のｈ−ＧａＮ（六方晶窒化ガリウム）が得られている。しかし、転化率は５０％以下で未反応の原料金属ガリウムが多量に残存するので、生成物から金属ガリウムを除去するためにフッ化水素酸：硝酸の混合液などで洗浄しなければならず、効率が悪い。同様に、特許文献１では、石英製のるつぼに入れたガリウム金属融液中にアンモニアガスをバブリングし、ガリウム金属に覆われた形でｈ−ＧａＮを得ているので、ｈ−ＧａＮを得るためにはガリウム金属部分を塩酸や過酸化水素等で洗浄する工程が必要である。しかも、通常の酸などによる洗浄方法では、残存するガリウム金属を十分に除去することはできず、後者の場合、例えば２重量％のガリウムがｈ−ＧａＮに含有されて残存している。 
【０００６】
一方、ガリウム金属を窒素で気化させ、得られたガリウム金属蒸気をアンモニアガスと気相中で反応させて暗灰色のｈ−ＧａＮを得る方法が提案されている（非特許文献２参照）。また、アンモニアガスとガリウム金属蒸気を気相中で反応させて生成させた窒化ガリウムの結晶核を輸送し、この結晶核上で塩化ガリウムとアンモニアガスを反応させて石英管中でｈ−ＧａＮを得る方法も提案されている（特許文献２参照）。しかしながら、これらの方法は収率が３０％以下と低く、ｈ−ＧａＮが原料を装填した容器とは別のところに非選択的に生成付着するため、生成物を回収するのが容易ではない。 
【０００７】
また、従来の方法で得られた窒化ガリウムは、非特許文献３のＴａｂｌｅｌにおいて示されているように、得られたｈ−ＧａＮが接触する反応容器の材質に由来して、あるいは洗浄等の後処理工程などにおいて酸素の混入が避けられないため、酸素混入量の最も少ない分析値でも酸素が0.08重量％含有する。また、この場合には、Ｇａを含む金属成分が相当量含有され、ｈ−ＧａＮの純度が低下する。
したがって、以上述べた方法で得られる窒化物は、いずれも結晶性及び不純物の混入の点で必ずしも充分ではなく、結晶性が高く、かつ、より高純度の窒化物の効率的な製造プロセスの開発が望まれていた。 
【特許文献１】特許3533938号公報
【特許文献２】特開2003−63810号公報
【非特許文献１】J. Crystal Growth Vol.211 (2000) 184p J. Kumar et al.
【非特許文献２】Jpn. J. Appl. Phys. Part2 40 (2001) L242p K. Hara et al.
【非特許文献３】J. Phys. Chem. B Vol.104 (2000) 4060p M.R. Ranade et al.
【発明の開示】
【発明が解決しようとする課題】
【０００８】
本発明は上記問題を解消するためになされたものであり、本発明の目的は、結晶性が高く不純物の少ない高品質の金属窒化物を提供することにある。また、本発明の別の目的は、不純物の少ない金属窒化物を製造する方法を提供することにあり、特に製造プロセスにおいては、残存する未反応の原料金属の除去に多大な労力を要することに鑑み、転化率よく原料金属を窒化する方法を提供することにある。 
【課題を解決するための手段】
【０００９】
本発明者は、鋭意検討を行った結果、特定の製造方法とすることにより、従来の方法では得ることができなかった結晶性が高く不純物の少ない高品質の金属窒化物を提供することに成功した。
【００１０】
また、原料金属を窒素源ガスで窒化する方法において、原料金属や生成する金属窒化物が接触するコンテナの材質が、生成する金属窒化物の品質、特に酸素の混入に対して予想以上に大きな悪影響を与える等の知見を見出し、本発明に到達した。すなわち、不純物の少ない金属窒化物を得るために、コンテナの材質として通常よく用いられる石英やアルミナなどの酸化物を使用することを避け、非酸化物である窒化ホウ素などの窒化物やグラファイトなどのカーボン材質を用いることにより、前記の課題を解決した。 
【００１１】
さらに、原料金属を窒素源ガスで窒化する方法において、原料金属をるつぼやボート等のコンテナに装填し、コンテナ内あるいはコンテナ上で原料金属を窒化物に転化する際に、所定の反応温度において窒素源ガスを一定以上の量と流速で供給することによって、極めて高い転化率で高純度のｈ−ＧａＮが得られる等の知見を見出し、本発明に到達した。すなわち、本発明は、非酸化物の材質を有するコンテナを用い、窒素源ガスを一定以上の量と流速で供給し、原料金属と窒素源ガスを高温で反応させて金属窒化物を９０％以上の転化率、収率で得ることで、前記の課題を解決した。 
かくして、本発明は、下記の要旨を有する。
（１）周期表１３族の金属元素を含む金属窒化物であり、該金属酸化物中の酸素の含有量が０．０７重量％未満であることを特徴とする周期表１３族の金属元素を含む金属窒化物。
（２）原子価ゼロ状態の金属元素の含有量が５重量％未満であることを特徴とする上記 
（１）に記載の金属窒化物。 
（３）含有する窒素量が４７原子％以上であることを特徴とする上記（１）または（２）に記載の金属窒化物。 
（４）色差計による色調でＬが６０以上、ａが−１０以上１０以下及びｂが−２０以上１０以下であることを特徴とする金属窒化物。 
（５）１次粒子の長軸方向の長さのうち最長のものが０．０５μｍ以上１ｍｍ以下であることを特徴とする上記（１）〜（４）のいずれか１項に記載の金属窒化物。
（６）比表面積が、０．０２ｍ2／ｇ以上２ｍ2／ｇ以下であることを特徴とする上記（１）〜（５）のいずれか１項に記載の金属窒化物。
（７）周期表１３族の金属元素がガリウムであることを特徴とする上記（１）〜（６）のいずれか１項に記載の金属窒化物。
（８）（１）〜（７）のいずれか１項に記載の金属窒化物のペレット状またはブロック状成型体からなることを特徴とする金属窒化物成形体。
（９）原料金属をコンテナに入れ、原料金属と窒素源を反応させて金属窒化物を得る方法であって、るつぼの内表面が少なくとも非酸化物を主成分とし、かつ、７００℃以上１２００℃以下の反応温度において、窒素源ガスを、原料金属の体積に対して毎秒あたりの体積で１．５倍以上の供給量で原料金属表面に接触するように供給するか、または、原料金属上のガス流速として０．１ｃｍ／ｓ以上で供給する工程を含むことを特徴とする金属窒化物の製造方法。 
（１０）原料金属を窒化物に９０％以上転化することを特徴とする（９）に記載の金属窒化物の製造方法 。
（１１）原料金属がガリウムであることを特徴とする上記（９）または（１０）に記載の金属窒化物。
（１２）上記（１）〜（８）のいずれかに記載の金属窒化物または金属窒化物成形体を用いることを特徴とする金属窒化物バルク結晶の製造方法。
【００１２】
本発明は、かかる金属窒化物及びその製造方法に関する。 
【発明の効果】
【００１３】
本発明は特定の金属窒化物の製造方法により、不純物酸素の少ない金属窒化物を提供することができる。本発明によれば、コンテナ内あるいはコンテナ上で、原料金属表面と窒素源ガスとを接触させて反応させる方法において、一定以下の窒素源ガスとの接触時間、すなわち一定以上の窒素源ガスの供給量と流速を確保することにより、未反応の原料金属が残存することを極力回避し、さらに原料金属および生成する金属窒化物が接触するコンテナにＢＮやグラファイト等の非酸化物の材質を用いることで酸素の混入を徹底的に排除し、金属と窒素が理論定比である金属窒化物の収率のよい製造を容易ならしめる。また、非酸化物材質のコンテナを用いることにより、生成する金属窒化物のコンテナへの固着を回避し、極めて高い収率の達成が可能となる。 
【発明を実施するための最良の形態】
【００１４】
以下において、本発明の金属窒化物及びその製造方法について詳細に説明する。以下に記載する構成要件の説明は、本発明の実施態様の一例であり、本発明はこれらの実施態様に限定されるものではない。 
【００１５】
[金属窒化物] 
本発明の金属窒化物の種類は特に限定されないが、例えば、Ａｌ、Ｇａ、Ｉｎ等の周期表１３族金属元素を含む窒化物が好ましい。例えば、ＧａＮ、ＡｌＮ等の単独金属の窒化物、ないし、ＩｎＧａＮ，ＡｌＧａＮ等の合金の窒化物であり、中でも単独金属の窒化物が好ましく、特に窒化ガリウムが好ましい。 
【００１６】
本発明の金属窒化物は、不純物である酸素の混入量が極限まで低減されていることを特徴とする。かかる酸素の混入形態は、金属窒化物の結晶格子への不純物酸素としての混入、金属窒化物の表面に吸着する酸素や水分としての混入、あるいは、アモルファス形態を含む酸化物や水酸化物としての混入などが挙げられる。これらの酸素の混入量は酸素窒素分析計を用いて容易に測定することができる。酸素の混入量は、０．０７重量％未満、好ましくは０．０６重量％未満、特に好ましくは０．０５重量％未満である。 
【００１７】
また、本発明の金属窒化物は、原子価ゼロ状態の金属の混入ないし付着が極限まで低減されていることを特徴とする。原子価ゼロ状態の金属とは、生成した金属窒化物の純度を低下させる要因となる金属をいい、金属窒化物の製造過程で残存した原料金属そのものの金属単体ないし化合物も含まれる。このような原子価ゼロ状態の金属の残存量は、酸によって原子価ゼロ状態の金属を抽出した液をＩＣＰ元素分析装置によって定量分析することによって容易に測定することができる。原子価ゼロ状態の金属の混入ないし付着量は、５重量％未満、好ましくは２重量％未満、さらに好ましくは１重量％未満、特に好ましくは０．５重量％未満である。このように、本発明においては原子価ゼロ状態の金属の混入ないし付着量が極限まで低減されているため、塩酸等の酸や過酸化水素等による洗浄工程を追加しなくても高純度の金属窒化物としてそのまま利用することが可能である。 
【００１８】
さらに、本発明の金属窒化物は、金属と窒素が理論定比に近い金属窒化物であることが好ましい。含有する窒素量は、前記酸素窒素分析計を用いて測定することができる。含有する窒素量としては、好ましくは４７原子％以上であり、さらに好ましくは４９原子％以上である。 
【００１９】
また、本発明の金属窒化物は、未反応の原料金属などに由来する原子価ゼロ状態の金属の混入量ないし付着量が少ないことにより色調の点でもその特徴があらわれており、バンドギャップから想定される本来の色を呈するようになる。すなわち、窒化ガリウムを例にすれば、破砕等で粉体状の形態としたとしても、より無色透明に近い、あるいは散乱によって白色に近く見える窒化ガリウムとなる。色調については、例えば、粒径０．５μｍ程度の粉体とした後に測色色差計を用いて測定することができる。通常、明るさを示すＬが６０以上、赤色−緑色を示すａが−１０以上１０以下、黄色−青色を示すｂが−２０以上１０以下、好ましくはＬが７０以上、ａが−５以上５以下、ｂが−１０以上５以下である。
【００２０】
本発明の金属窒化物は、バルク単結晶成長用の原料としても有用である。窒化物バルク単結晶の成長方法としては、例えば超臨界アンモニア溶媒や金属アルカリ溶媒を用いる溶液成長法の他、昇華法、メルト成長法など既知の方法を用いることができる。必要に応じて、種結晶や基板を用い、ホモあるいはヘテロのエピタキシャル成長をさせてもよい。 
【００２１】
本発明の金属窒化物は、原子価ゼロ状態の金属の残存が極めて少ないので、塩酸等の酸や過酸化水素水溶液洗浄による除去工程を経ることなく、そのままバルク単結晶成長用の原料として使用することができる。また、不純物酸素濃度が低く、金属と窒素がほぼ定比であり、得られるバルク単結晶が格子欠陥や転位密度等の観点から優れる特徴を持つ。 
【００２２】
本発明の金属窒化物は、必要に応じて、好ましくはペレット成形体やブロック状成形体に成形して用いてもよい。また、本発明の金属窒化物を用い、さらに結晶成長させて得ら
れたバルク窒化物単結晶は、例えば、塩酸（ＨＣｌ）、硝酸（ＨＮＯ3）等で洗浄し、そ
の方位によって特定の結晶面に対してスライスした後、必要に応じて、エッチングや研磨を施し、窒化物自立単結晶基板とすることができる。得られた窒化物単結晶基板は不純物が少なく、かつ、結晶性も高いので、ＶＰＥやＭＯＣＶＤで各種デバイスを製造するにあたり、基板として、特にホモエピタキシャル成長用の基板として供することができる。
【００２３】
[金属窒化物の製造方法] 
[窒化反応装置例と原料] 
次に本発明の金属窒化物の好ましい製法について説明する。本発明で規定する特定物性の金属窒化物は、代表的な製造方法としては、非酸化物材質のコンテナに入れた原料金属の表面に、アンモニアガスなどの窒素源ガスを一定以上の供給量と流速で接触させることにより生成する金属窒化物として得ることができる。 
【００２４】
原料としては、原料金属と窒素源を用いるが、通常、前記金属（原子価ゼロ状態の金属）と窒素源ガスを使用することが好ましい。窒素源ガスとしては、例えばアンモニアガス、窒素ガス、アルキルヒドラジン等のヒドラジン類、アミン類を使用することができる。
【００２５】
原料となる金属と窒素源ガスを接触させることが本発明の要件であるが、特に好ましい製法としては、原料となる高純度金属を装填したコンテナを容器内に設置し、その容器に窒素源ガスを流通させ、原料金属表面と接触する窒素源ガスと該金属との反応に基づく窒化反応により、該コンテナ内あるいはコンテナ上で原料金属を金属窒化物に転化する。本発明においては、原料金属、および生成する金属窒化物が直接触れるコンテナとして非酸化物の材質のものを用いることを特徴とする。通常、このような金属の窒化にはコンテナとして石英製のコンテナやアルミナ製のコンテナが用いられるが、そのような酸化物を用いた場合、原料金属や生成する金属窒化物と直接触れることより、好ましからざる酸素成分が生成する金属窒化物に混入しやすくなる。しかしながら、本発明のコンテナの材質の一例であるＢＮやグラファイトなどの非酸化物の材質からなるコンテナを用いると、原料として装填する金属、溶融金属とコンテナとの反応が起こりにくく、生成する金属窒化物への酸素の混入を防ぐことができるという特徴がある。また、本発明の非酸化物の材質からなるコンテナは化学的に不活性であるために生成する金属窒化物のコンテナへの固着を防ぐことが可能であるため、回収率が極めて高い。 
【００２６】
本発明のコンテナの材料として用いる非酸化物としては、ＳｉＣ、Ｓｉ3Ｎ4、ＢＮ、カーボン、グラファイト、好ましくはＢＮ、グラファイト、特に好ましくはｐＢＮ（パイロリティックボロンナイトライド）を用いることができる。ｐＢＮは耐性が高く、生成する金属窒化物への混入は問題とならないため、好ましい。 
また、これら非酸化物の材質を、原料金属や生成する金属窒化物が直接触れるコンテナ表面に設けたりコーティングしてもよい。例えば、カーボン製の紙やシート等の部材をコンテナ表面に設けることが好適に用いられる。 
【００２７】
本発明の原料金属を入れるコンテナは、ガスを流通できる容器に入れた上で、窒化反応を行うことが好ましい。容器を含むガスの流路全体の密閉性は十分確保することが、安全上および得られる金属窒化物の純度を高めるうえで重要である。容器の材質に関しては特に限定されないが、ヒーターで高温に曝される部分には、通常１０００℃付近の高温でも耐熱性のあるＢＮや石英やアルミナ等のセラミックスを用いることが好ましい。容器は、前記コンテナとは異なり、原料金属や生成する金属窒化物と接触しない場合は酸化物でもよい。また、容器の形状には特に限定されないが、ガスを効率よく流通させるために、縦置きあるいは横置きの管型の容器が好適に用いられる。 
【００２８】
コンテナの形状については特に限定されないが、流通するガスと十分に接触することが
可能な形状が好ましい。コンテナの形状がるつぼやボートのように底面と側壁を有する場合、通常その底面積に対する壁面積の比は１０以下、好ましくは５以下、さらに好ましく３以下である。また半割筒状や筒状の形状、ボール状の形状も好適に用いられる。また、原料金属のコンテナへの装填についても、原料金属が流通するガスと十分に接触することを可能にする装填量、装填状態にすることが好ましい。特に、原料金属が窒化反応の温度以下で溶融する場合、コンテナの容積に対する原料金属の容積比が０．６以下、好ましくは０．３以下、特に好ましくは０．１以下になるように装填するのが好ましく、また、原料金属が溶融して液体となった場合、コンテナの底と壁の面積の総和に対する原料金属がコンテナと接触している部分のコンテナの底と壁の面積比が０．６以下、好ましくは０．３以下、特に好ましくは０．１以下となるように装填するのが好ましい。この範囲にすることにより、得られる窒化物や原料金属がコンテナから逸脱することを防ぐことができ、また、得られる窒化物の収率を高くすることができる。コンテナが筒状の場合はコンテナ自身にアンモニアガスを流し、コンテナが容器を兼ねた構造にすることも可能である。さらには、コンテナを回転させてアンモニアガスが均一に原料金属と接触するなどの工夫をしてもよい。コンテナが原料金属や生成する金属窒化物と直接触れる非酸化物材質の部分、例えばコンテナの底面や側壁の厚さについては特に限定されないが、通常０．０５ｍｍ以上１０ｍｍ以下、好ましくは０．１ｍｍ以上５ｍｍ以下である。容器の厚さは通常０．０１ｍｍ以上１０ｍｍ以下、好ましくは０．２ｍｍ以上５ｍｍ以下、特に好ましくは０．０５ｍｍ以上３ｍｍ以下であるが、本発明の趣旨を逸脱しない限り、これらに限定されない。
【００２９】
原料金属をコンテナに装填する場合、あるいは装填した後容器内に装着する場合、これらの操作は系内への酸素の混入を避けるために不活性ガス雰囲気下で行うのが好ましい。一つの容器に対して複数のコンテナを並べたり、石英などの耐熱性の材質の冶具を用いて多段に装着することも好適に用いられる。コンテナが酸素や水分を吸収、吸着しやすい場合は、予め、該容器か別の容器を用いて高温で水素あるいは不活性ガス下で処理するか、または脱気して不活性化あるいは乾燥することが好適に用いられる。 
【００３０】
金属窒化物の原料金属としては、通常当該金属単体を用いることが好ましい。高純度の金属窒化物を製造するうえで当該金属単体の純度が高いものを用いるのが望ましく、通常５Ｎ以上、好ましくは６Ｎ以上、特に好ましくは７Ｎ以上が用いられる。また、原料金属単体に含まれる酸素は通常０．１重量％未満である。また、酸素の混入を避けるために不活性ガス下での取り扱うことが好ましい。当該金属原料の形状は特に限定されないが、粉体を用いるよりは表面積の少ない直径１ｍｍ以上の粒状、好ましくはバーやインゴットの状態でコンテナに装填することが好ましい。理由は表面の酸化による酸素の混入を防ぐためである。金属ガリウムのように融点が低い金属の場合は液体にして装填してもよい。 
【００３１】
本発明では、通常、原料金属を非酸化物の材質からなるコンテナに装填した後にそのコンテナを容器内に装着するが、原料金属が酸化あるいは吸湿しやすい場合には、装着前に別の装置を用いてコンテナに原料金属を装填したまま加熱脱気や還元するなどして十分に原料金属の純度を高めることが好ましい。さらに、その場合は容器への装着は、酸素や水分を極力排した雰囲気下で速やかに行うことがより好ましい。例えば、不活性ガスを満たした槽あるいは部屋内で、容器の内部を十分に不活性ガスで置換した後、原料金属を導入し、原料金属を含有したコンテナを容器に装着した後、容器を密閉する。さらに、あらかじめ、パッキン等を併用したねじ込み方式で容器を密閉することができるようにしておいてもよいし、フランジ等で密閉することもできる。 
【００３２】
原料金属を入れるコンテナは、通常、加熱時に容器が最も高温になる位置に装着される。また、窒素源となるアンモニアガスが有効に金属原料と接触するように、アンモニアガスの導入口に近い位置に意図的に設置してもよい。また、ガスの拡散や混合、および流れ
の均一性等を制御するために、バッフル等の障害物を流路に設置したり、熱の放散を防ぐための遮蔽物を設けてもよい。 
【００３３】
本発明で用いる容器全体および配管部は、適宜不活性化して利用してもよい。例えば、原料金属を入れるコンテナを装着後、配管およびバルブを介して容器全体および配管部を加熱脱気したり、不活性ガスを流しながら高温にすることができる。また、原料金属を入れたコンテナを装着後、容器に還元性のガスを流しながら高温にすることによって原料を還元して純度をさらに高めてもよく、容器の中に酸素や水分を選択的に吸収あるいは反応除去するスキャベンジャーの役割を果たす物質（例えば、チタンやタンタルなどの金属片）を設置してもよい。 
【００３４】
〔窒化反応操作例〕 
本発明の金属窒化物生成反応の一例として、アンモニアガスによる窒化反応について述べる。以下はその方法を用いた場合の一つの例示であり、かかる方法にのみ本発明が限定されるものではない。 
【００３５】
はじめに、アンモニアガスによる窒化反応の前に、コンテナを装着した容器に、配管および容器を密閉するためのバルブを介して不活性ガスを流し、十分に該容器内を不活性ガスで置換する。さらに該容器に配管および容器を密閉するためのバルブを介して窒素源となるアンモニアガスを導入する。アンモニアガスはタンクからの配管およびバルブを通じて外気と触れることなく容器に導入される。途中に流量制御装置を設けてあらかじめ設定された量を導入することが好ましい。アンモニアガスは水との親和性が高いために、アンモニアガスを容器に導入した時に容器内に水由来の酸素を持ち込みやすく、それが原因となって生成する金属窒化物への混入酸素量が多くなり、ひいては金属窒化物の結晶性が悪化する恐れがある。したがって、容器に導入されるアンモニアガスに含まれる水や酸素の量をできるだけ少なくすることが望ましく、アンモニアガスに含まれる水や酸素の濃度は少なくとも１０００ｐｐｍ以下、さらに好ましくは１００ｐｐｍ以下、特に好ましくは１０ｐｐｍ以下である。また、通常、工業的に使われるアンモニアガスは水や酸素の他に炭化水素やＮＯｘなどの不純物を含んでいることが多いので、蒸留により精製したり、あるいは吸着剤やアルカリメタル等を利用した精製装置を介して精製した不純物の少ないアンモニアガスを導入してもよい。高純度の金属窒化物を製造するためには、容器に導入されるアンモニアガスの純度は高いことが好ましく、通常５Ｎ、好ましくは６Ｎ以上のアンモニアガスを用いるとよい。また、使用する不活性ガスについても、同様に、酸素や水分を極力含まないことが望ましい。用いられる不活性ガスの水や酸素の濃度は少なくとも１００ｐｐｍ以下、好ましくは１０ｐｐｍ以下である。吸着剤やゲッター等を利用した精製装置を介して精製した不純物の少ない不活性ガスを用いることも好ましい。 
【００３６】
原料金属を含有するコンテナを装着した容器の内部を不活性ガスで十分に置換した後、あらかじめ設置しておいたヒーターによって容器の内部を昇温する。アンモニアガスを導入するタイミングに関しては、特に限定されないが、原料金属が溶融する温度以上で導入するのが好ましい。通常室温以上、より好ましくは３００℃以上、さらに好ましくは５００℃以上、特に好ましくは７００℃以上である。アンモニアガスを導入するまで不活性ガスを流しながら容器を加熱昇温するのが好ましい。通常金属の窒化反応は７００℃以上の温度で進行するので、原料金属が７００℃以上の温度に達してから、アンモニアガスを導入することによりアンモニアガスの無駄を省くことができる。また、急激に窒化反応が進行することにより発熱が問題になる場合、アンモニアガスをごく微量の供給量で導入して、徐々に供給量を増やしたり、温度の昇温やアンモニアガスの導入を多段にすることが好適に用いられる。また、アンモニアガスを複数の管に分けて導入したり、不活性ガスとアンモニアガスを分けて導入したりすることも好適に用いられる。これは特にコンテナを並べたり、多段にして装着するような場合に有効である。 
【００３７】
窒化反応は所定の反応温度で行うが、反応温度は原料金属の種類によって適宜選択することができる。少なくとも７００℃以上１２００℃以下、好ましくは８００℃以上１１５０℃以下、特に好ましくは９００℃以上１１００℃以下である。なお、反応温度は容器外面に接するように設けた熱電対によって測定する。容器内の温度分布は容器の形状や、ヒーターの形状、およびそれらの位置関係や加熱、保温状況により異なり得るが、容器外面から内方向に開けた貫通しない管などに熱電対を挿入することにより、容器内部方向への温度分布を推測、あるいは外挿し、コンテナ部分の温度を推定して、反応温度を決定できる。 
【００３８】
前記所定の反応温度への昇温速度は特に限定されないが、好ましくは１℃／ｍｉｎ以上、さらに好ましくは３℃／ｍｉｎ以上、特に好ましくは５℃／ｍｉｎ以上である。前記所定の反応温度への昇温速度が遅すぎると、内部が窒化される前に表面だけが窒化されて窒化膜が生成し、内部の窒化が妨げられることがある。必要に応じて、多段の昇温を行ったり、温度域において昇温スピードを変えたりすることも好適に用いられる。また、反応容器を部分的に温度差をつけて加熱したり、部分的に冷却しながら加熱することもできる。前記所定の反応温度における反応時間は通常１分以上２４時間以下、好ましくは５分以上１２時間以下、特に好ましくは１０分以上６時間以下である。反応中、反応温度は一定にしてもよいし、好ましい温度範囲内で徐々に昇温、降下させる、あるいはそれを繰り返してもかまわない。高温で反応を開始させた後に温度を下げて反応を終結させることも好適に用いられる。 
【００３９】
〔窒素源ガスの供給例〕 
次に、本発明の金属窒化物生成反応における窒素源ガスの供給量について、窒素源ガスとしてアンモニアガスを用いた場合のガスの供給量について説明する。以下はその方法を用いた場合の一つの例示であり、かかる方法にのみ本発明が限定されるものではない。 
【００４０】
反応温度に達するまでの昇温過程および反応温度におけるアンモニアガスの供給量および流速は、高純度の窒化物を収率よく得るための重要な条件のひとつである。例えば、アンモニアガスの供給量が不足すると、未反応の原料金属が残存してしまう。また、蒸気圧の高い金属の場合には、アンモニアガスの供給量が適切でないと、窒化反応が進行する前に原料金属が揮散し、コンテナから逸脱して容器の底や壁に生成する金属窒化物が付着し、回収が非常に困難になるとともに収率が低下する。 
【００４１】
この点に鑑み、本発明では少なくとも昇温過程を含む７００℃以上の温度で、原料金属の体積の総和に対して毎秒あたり供給するアンモニアガスの標準状態（ＳＴＰ）における体積は、少なくとも一度は１．５倍以上であることを特徴とする。毎秒あたりに供給するアンモニアガスの標準状態（ＳＴＰ）における体積は、原料金属の体積の総和に対して２倍以上が好ましく、特に好ましくは４倍以上である。また、その供給量でアンモニアガスを流す時間は少なくとも１分以上、好ましくは５分以上、特に好ましくは１０分以上である。また、窒化反応においてはアンモニアガスの供給量のみならず、流速も重要な要素である。なぜなら、高温となるコンテナを含む容器内部をアンモニアガスが通過する場合、供給量のみならず流速とも関連して、アンモニアガスが窒素と水素に解離して窒化反応に関与するためである。 
本発明では、少なくとも昇温過程を含む７００℃以上の温度で、アンモニアガスを少なくとも一度は、原料金属上付近のガス流速として０．１ｃｍ／ｓ以上で供給することを特徴とする。アンモニアガスの流速は０．２ｃｍ／ｓ以上が好ましく、特に好ましくは０．４ｃｍ／ｓ以上である。また、その流量のアンモニアガスを流す時間は少なくとも１分以上、好ましくは５分以上、特に好ましくは１０分以上である。 
【００４２】
加えて、本発明は原料金属とアンモニアガスとの接触により原料金属の窒化反応を進行させるので、アンモニアガスと接触しうる原料金属の面積を大きくすることが好ましい。特に、原料金属が窒化反応の温度以下で溶融する場合、原料金属がアンモニアガスと接触しうる単位重量あたり面積が、少なくとも０．５ｃｍ2／ｇ以上、好ましくは０．７５
ｃｍ2／ｇ以上、さらに好ましくは０．９ｃｍ2／ｇ以上、特に好ましくは１ｃｍ2／ｇと
なるように装填する。さらには、原料金属を十分に金属窒化物に転化するために、同じ容積のコンテナでも、深さの深いコンテナの場合はアンモニアガスの流速を速く、浅いコンテナの場合は流速を遅くするなどの工夫が好適に用いられる。
【００４３】
窒化反応中の容器内圧力については特に限定されないが、通常１ｋＰａ以上１０ＭＰａ以下、好ましくは１００ｋＰａ以上１ＭＰａ以下である。 
【００４４】
原料金属を金属窒化物に転化した後、容器内の温度を降下する。温度の降下速度は特に限定されないが、通常１℃／ｍｉｎ以上１０℃／ｍｉｎ以下、好ましくは２℃／ｍｉｎ以上５℃／ｍｉｎ以下である。温度降下の方法は特に限定されないがヒーターの加熱を停止してそのままヒーター内にコンテナを含有する容器を設置したまま放冷してもよいし、コンテナを含有する容器をヒーターからはずして放冷してもよい。必要であれば、冷媒を用いて急冷することも好適に用いられる。降温中も生成した金属窒化物の分解を抑制するために、アンモニアガスを流すことが効果的である。アンモニアは容器内が少なくとも９００℃、好ましくは７００℃、さらに好ましくは５００℃、特に好ましくは３００℃に温度が低下するまで供給する。その際、原料金属の体積の総和に対して毎秒あたり供給するアンモニアガスの体積は０．２倍以上であることが好ましい。その後、不活性ガスを流しながらさらに温度を下げ、容器外面の温度あるいは推定するコンテナ部分の温度が所定温度以下になった後、容器を開栓する。このときの所定温度は特に限定されないが、通常２００℃以下、好ましくは１００℃以下である。 
【００４５】
本発明の製造方法によれば、原料金属は極めて高い割合で金属窒化物に転化しているので、容器を開けて金属窒化物をコンテナごと取り出し、生成した金属窒化物をコンテナから回収することができる。この際、得られる金属窒化物に水や酸素の吸着が起こらないように不活性ガス雰囲気下で取り出すことが好ましい。
【００４６】
生成した金属窒化物を回収した後のコンテナは清浄した後に再度使用することができる。必要な場合、塩酸等の酸や過酸化水素水溶液を用いて清浄することができる。また、容器も同様に清浄し、再び使用できる。さらには、容器に不活性ガスや還元性ガス、塩酸ガスを流したり脱気しながら高温で清浄や乾燥を行うことができる。その際、空のコンテナを容器内に装着して、コンテナを同時に清浄、乾燥してもよい。 
【００４７】
本発明の製造方法により極めて収率よく金属窒化物を得ることができる。例えば、アンモニアガスの供給量や流速を十分に確保することにより、原料金属や生成した金属窒化物がコンテナから逸脱することなく、高い転化率で原料金属を金属窒化物に転化することができる。また、コンテナの材質として非酸化物を用いることにより、原料金属や生成した金属窒化物とコンテナとの反応や固着が回避され、高い収率が達成できる。得られた金属窒化物が体積膨張し、ケーキ状になっている場合は、それを粉砕、篩い分けし、粉体にすることが可能である。このような処理や保管は、得られた金属窒化物に水や酸素の吸着が起こらないように不活性ガス雰囲気下で行うことが好ましい。 
【００４８】
〔金属窒化物の性状及びその測定〕 
本発明の方法によって得られた金属窒化物、例えば窒化ガリウムは、通常多結晶体となる。得られる金属窒化物の結晶性は高く、粉末Ｘ線回折の２θが３７°付近に現れる（１０１）のピークの半値幅は通常０．２°以下、好ましくは０．１８°以下、特に好ましく
は０．１７°以下である。本発明の方法によって得られた金属窒化物は、走査電子顕微鏡による観察によれば、１次粒子が０．１μｍから数十μｍの針状、柱状あるいはプリズム状結晶からなる。1次粒子の長軸方向の最長の長さは、通常０．０５μｍ以上１ｍｍ以下
、好ましくは０．１μｍ以上５００μｍ以下、さらに好ましくは０．２μｍ以上２００μｍ以下、特に好ましくは０．５μｍ以上１００μｍ以下である。また、比表面積については、例えば使用目的のひとつである、溶液成長法によるバルク窒化物単結晶の製造のための原料として考えた場合、溶解速度をコントロールするうえで比表面積は適度に小さいほうが好ましい。また、不純物の吸着等による不純物の混入を防ぐためにも小さいほうがよい。
本発明の方法によって得られた金属窒化物の比表面積は小さく、通常０．０２ｍ2／ｇ
以上２ｍ2／ｇ以下であり、好ましくは０．０５ｍ2／ｇ以上１ｍ2／ｇ以下、特に好まし
くは０．１ｍ2／ｇ以上０．５ｍ2／ｇ以下である。得られた金属窒化物を全て分解溶解してＩＣＰ元素分析装置により定量分析を行うと、不純物の金属元素はいずれも、窒化ガリウム１ｇ当たり２０μｇ以下であり、極めて高純度である。また、Ｓｉ、Ｂ等の典型非金属元素の不純物はＩＣＰ元素分析装置により定量すると窒化ガリウム１ｇ当たり１００μｇ以下、カーボンを炭素・硫黄分析計で分析すると窒化ガリウム１ｇ当たり１００μｇ以下である。
【００４９】
本発明の製造方法で得た金属窒化物は、コンテナに非酸化物の材質を用いることにより、酸素の混入は極限まで低減される。金属窒化物に不純物として含まれる酸素の混入量は酸素窒素分析計で測定することができ、通常０．０７重量％未満、好ましくは０．０６重量％未満、特に好ましくは０．０５重量％未満である。 
【００５０】
また、窒素源ガスの供給量と流速を十分に確保することにより、高い転化率で所望の金属窒化物に転化することができるため、未反応の原料金属の残存を極力防ぐことができる。本発明の製造方法で得た金属窒化物における未反応の原料金属の残存量は、酸によって原子価ゼロ状態の金属を抽出した液をＩＣＰ元素分析装置によって定量分析した結果によれば、５重量％未満、好ましくは２重量％未満、さらに好ましくは１重量％未満、特に好ましくは０．５重量％未満である。したがって塩酸等で洗浄することなく、高純度の金属窒化物、即ち金属と窒素が理論定比の金属窒化物が効率良く得られる。 
【００５１】
本発明の金属窒化物、本発明の製造方法で得た金属窒化物は、未反応の原料金属（原子価ゼロ状態の金属）の含有量が少ないことによりバンドギャップから想定される本来の色調を示す。窒化ガリウムを例にすれば、破砕等で粉体状にしても、より無色透明に近い、あるいは散乱により白色に近く見える窒化ガリウムとなる。色調は得られた金属窒化物を粉体とした後に測色色差計で測定することができ、通常、明るさを示すＬが６０以上、赤色−緑色を示すａが−１０以上１０以下、黄色−青色を示すｂが−２０以上１０以下、好ましくはＬが７０以上、ａが−５以上５以下、ｂが−１０以上５以下の窒化ガリウムが得られる。
【００５２】
〔応用〕
本発明の金属窒化物、あるいは、本発明の製造方法で得た金属窒化物は、窒化物バルク単結晶成長用の原料として有用である。窒化物バルク単結晶の成長方法としては、例えば超臨界アンモニア溶媒や金属アルカリ溶媒を用いる溶液成長法の他、昇華法、メルト成長法などが挙げられる。必要な場合、種結晶や基板を用い、ホモあるいはヘテロのエピタキシャル成長することも可能である。本発明の金属窒化物、あるいは、本発明の製造方法で得た金属窒化物を塩酸等の酸や過酸化水素水溶液で洗浄し、原子価ゼロ状態の金属さらに除去した後に原料として使用することも可能であるが、未反応の原料金属の残存が極めて少ないので、酸等による洗浄工程は必要なく、そのままバルク窒化物単結晶成長用の原料として使用可能である。また、本発明の金属窒化物、あるいは、本発明の製造方法で得た
金属窒化物は、必要な場合ペレットやブロック状に成形されて用いられる。特に、溶液成長法による窒化物バルク単結晶原料として考えた場合、原料の装填を効率よく行う目的や溶解速度のコントロールの目的で、ペレットやブロック状に成形して用いることが好適に行われる。ペレット状とは例えば球状、円柱状など少なくとも一部に曲面を有する形状をいい、ブロック状とはシート状や塊状を含む任意の形状をいう。ペレットやブロック状に成形する手段としては、焼結やプレス成形、造粒などの方法が好適に用いられる。これらの手段で成形する際には、窒素雰囲気や不活性ガス雰囲気下で行ったり、あるいは有機溶媒等を用いて酸素や水を排除することが好ましい。本発明の金属窒化物、あるいは、本発明の製造方法で得た金属窒化物、およびそれを成形したペレットやブロック状の成形体は不純物酸素濃度が低く、金属と窒素がほぼ定比であるので、得られる窒化物バルク単結晶も不純物酸素濃度の低い高品質なものが得られる。また、得られた窒化物バルク単結晶は、必要に応じて塩酸（ＨＣｌ）、硝酸（ＨＮＯ3）等で洗浄し、その方位によって特定の
結晶面に対してスライスした後、さらに必要に応じて、エッチングや研磨を施し、窒化物自立単結晶基板として利用することができる。得られた窒化物単結晶基板は不純物が少なく、結晶性も高いためにＶＰＥやＭＯＣＶＤで各種デバイスを製造するにあたり、特にホモエピタキシャル成長用の基板として優れている。
【実施例】
【００５３】
以下に本発明を実施するための具体的な態様について実施例を挙げて述べるが、本発明はその要旨を越えない限り、下記実施例に限定されるものではない。 
【００５４】
［実施例１］
長さ１００ｍｍ幅１５ｍｍ高さ１０ｍｍの焼結ＢＮ製のコンテナ（容積１３ｃｃ）に６Ｎ金属ガリウムを１．５０ｇ装填した。このとき、コンテナの容積に対する原料金属容積の比は０．０５以下であり、原料金属が接しているコンテナの底と壁の面積のコンテナの底と壁の面積の総和に対する比は０．０５以下であった。また、このときコンテナ内に装填した金属ガリウムがガスと接触しうる面積は１ｃｍ2／ｇ以上であった。内径３２ｍｍ
、長さ７００ｍｍの横置き円筒石英管からなる容器内中央部にコンテナをすばやく装着し、高純度窒素（５Ｎ）を流速２００Ｎｍｌ／ｍｉｎで流通させ、容器内部や配管部を十分に置換した。
【００５５】
その後、高純度（５Ｎ）の窒素を５０Ｎｍｌ／ｍｉｎ流しながら、備え付けのヒーターで３００℃まで昇温し、５Ｎアンモニア２５０Ｎｍｌ／ｍｉｎ、５Ｎ窒素５０Ｎｍｌ／ｍｉｎの混合ガスに切り替えた。その際の原料金属の体積の総和に対して供給するアンモニアガスの毎秒あたりの体積は１６倍以上であり、原料金属上付近のガス流速は０．５ｃｍ／ｓ以上であった。ガスの供給はそのままにして、３００℃より１０℃／ｍｉｎで１０５０℃まで昇温した。このとき容器中央部の外壁の温度は１０５０℃であった。そのままの混合ガスの供給で３時間反応した。３時間１０５０℃で反応した後、ヒーターを止め自然放冷した。３００℃までの冷却は約４時間であった。３００℃以下に温度が下がった後、ガスを５Ｎ窒素のみ（流速１００Ｎｍｌ／ｍｉｎ）に切り替えた。室温まで冷却した後石英管を開けて酸素濃度５ｐｐｍ以下で水分濃度５ｐｐｍ以下の不活性ガスボックス内にコンテナを取り出し、十分に破砕して１００メッシュ以下の大きさにした。なお、得られた窒化ガリウム多結晶粉体はコンテナ重量を含んだ反応前後の重量変化から計算すると１．７９９ｇであり、金属ガリウムが全て窒化ガリウムになったとした場合の重量増加の理論値から計算すると転化率は９９％以上であった。また、コンテナから回収した窒化ガリウム粉体の重量は１．７９７ｇで回収率は９９％以上であり、窒化ガリウムの収率は９８％以上であった。
【００５６】
得られた窒化ガリウム多結晶粉体の窒素と酸素の含有量を酸素窒素分析計（ＬＥＣＯ社ＴＣ４３６型）で測定したところ、窒素は１６．６重量％以上（４９．５原子％以上）で
酸素は０．０５重量％未満であった。また、該窒化ガリウム多結晶粉体の未反応の原料ガリウム金属残存分を２０％硝酸で加熱溶解抽出し、抽出液をＩＣＰ元素分析装置で測定することにより定量したところ０．５重量％未満であった。該窒化ガリウム多結晶粉体の粉末Ｘ線回折を、十分に粉砕した窒化ガリウム多結晶粉体約０．３ｇを用いて以下のように測定した。ＰＡＮalytical  PW１７００を使用し、CuKα線を用いて４０ｋV、３０ｍAの
条件でX線を出力し、連続測定モード、走査速度３．０°／ｍｉｎ、読込み幅０．０５°
、スリット幅ＤＳ＝１°、ＳＳ＝１°、ＲＳ＝０．２ｍｍの条件で測定した結果、六方晶窒化ガリウム（ｈ−ＧａＮ）のみの回折線が観察され、その他の化合物の回折線は観察されなかった。ｈ−ＧａＮの（１０１）の回折線（２θ＝約３７°）の半値幅（２θ）は０．１７°未満であった。該窒化ガリウム多結晶粉体の表面積を、大倉理研ＡＭＳ−１０００を使用して１点法ＢＥＴ表面積測定法により測定した。前処理として２００℃で１５分脱気したのち液体窒素温度での窒素吸着量より比表面積を求めたところ、０．５ｍ2／ｇ
以下であった。さらに同一の方法で得た窒化ガリウム多結晶粉体の色調を日本電色工業ＺＥ―２０００測色色差計（標準白板  Ｙ＝９５．０３、Ｘ＝９５．０３、Ｚ＝１１２．０２）を用いて以下の要領で測定した。100メッシュ以下に粉砕した該窒化ガリウム多結晶
粉体約２ｃｃを、該色差計付属品の３５ｍｍφの透明の丸型セルの底につめた後に上から押さえて隙間無く装填した。粉末・ペースト試料台の上に設置してキャップをかぶせた後、３０ｍｍφの試料面積に対し反射測定したところ、Ｌ＝６５、ａ＝−０．５、ｂ＝５であった。 
【００５７】
［実施例２］
長さ１００ｍｍ径３０ｍｍのｐＢＮ製の筒状コンテナ（容積７０ｃｃ）に６Ｎ金属ガリウムを４．００ｇ装填した。このとき、コンテナの容積に対する原料金属容積の比は０．０２以下であり、原料金属が接しているコンテナの底と壁の面積のコンテナの底と壁の面積の総和に対する比は０．０２以下であった。また、このときコンテナ内に装填した金属ガリウムがガスと接触しうる面積は０．７ｃｍ2／ｇ以上であった。その後、混合ガスの
流速を、５Ｎアンモニア５００Ｎｍｌ／ｍｉｎ、５Ｎ窒素５０Ｎｍｌ／ｍｉｎとしたこと、その際の原料金属の体積の総和に対して供給するアンモニアガスの毎秒あたりの体積は１２倍以上としたこと、原料金属上付近のガス流速を１ｃｍ／ｓ以上としたこと、これら以外については実施例１と同様にして１００メッシュ以下の大きさに破砕した窒化ガリウム多結晶粉体を得た。なお、得られた窒化ガリウム多結晶粉体はコンテナ重量を含んだ反応前後の重量変化から計算すると４．７９８ｇであり、金属ガリウムが全て窒化ガリウムになったとした場合の重量増加の理論値から計算すると転化率は９９％以上であった。また、コンテナからの回収した窒化ガリウム粉体の重量は４．７９６ｇで回収率は９９％以上であり、窒化ガリウムの収率は９８％以上であった。 
【００５８】
得られた窒化ガリウム多結晶粉体の窒素と酸素の含有量を酸素窒素分析計（ＬＥＣＯ社ＴＣ４３６型）で測定したところ、窒素は１６．６重量％以上（４９．５原子％以上）で酸素は０．０５重量％未満であった。また、該窒化ガリウム多結晶粉体の未反応の原料ガリウム金属残存分を実施例１と同様の方法で測定することにより定量したところ０．５重量％未満であった。該窒化ガリウム多結晶粉体を取り出して実施例１と同様の条件で粉末Ｘ線回折測定した結果、六方晶窒化ガリウム（ｈ−ＧａＮ）のみの回折線が観察され、その他の化合物の回折線は観察されなかった。ｈ−ＧａＮの（１０１）の回折線（２θ＝約３７°）の半値幅（２θ）は０．１７°未満であった。該窒化ガリウム多結晶粉体の比表面積を、実施例１と同様の方法で測定したところ０．５ｍ２／ｇ以下であった。さらに実施例１の方法と同様に色調を測定したところ、Ｌ＝７０、ａ＝−０．４、ｂ＝７であった。
【００５９】
［実施例３］ 
長さ１００ｍｍ幅１８ｍｍ高さ１０ｍｍのグラファイト製のコンテナ（容積１２ｃｃ）
に６Ｎ金属ガリウムを２．００ｇ装填した。このとき、コンテナの容積に対する原料金属容積の比は０．０３以下であり、原料金属が接しているコンテナの底と壁の面積のコンテナの底と壁の面積の総和に対する比は０．０３以下であった。また、このときコンテナ内に装填した金属ガリウムがガスと接触しうる面積は０．９ｃｍ2／ｇ以上であった。その
後、混合ガスの流速を、５Ｎアンモニア５００Ｎｍｌ／ｍｉｎ、５Ｎ窒素５０Ｎｍｌ／ｍｉｎとしたこと、その際の原料金属の体積の総和に対して供給するアンモニアガスの毎秒あたりの体積は２５倍以上としたこと、原料金属上付近のガス流速は１ｃｍ／ｓ以上としたこと、これら以外については実施例１と同様にして１００メッシュ以下の大きさに破砕した窒化ガリウム多結晶粉体を得た。なお、得られた窒化ガリウム多結晶粉体はコンテナ重量を含んだ反応前後の重量変化から計算すると２．３９８ｇであり、金属ガリウムが全て窒化ガリウムになったとした場合の重量増加の理論値から計算すると転化率は９９％以上であった。また、コンテナからの回収した窒化ガリウム粉体の重量は２．３９６ｇで回収率は９９％以上であり、窒化ガリウムの収率は９８％以上であった。 
【００６０】
得られた窒化ガリウム多結晶粉体の窒素と酸素の含有量を酸素窒素分析計（ＬＥＣＯ社ＴＣ４３６型）で測定したところ、窒素が１６．６重量％以上（４９．５原子％以上）で酸素は０．０５重量％未満であった。また、該窒化ガリウム多結晶粉体の未反応の原料ガリウム金属残存分を実施例１と同様の方法で測定することにより定量したところ０．５重量％未満であった。該窒化ガリウム多結晶粉体を取り出して実施例１と同様の条件で粉末Ｘ線回折測定した結果、六方晶窒化ガリウム（ｈ−ＧａＮ）のみの回折線が観察され、その他の化合物の回折線は観察されなかった。ｈ−ＧａＮの（１０１）の回折線（２θ＝約３７°）の半値幅（２θ）は０．１７°未満であった。該窒化ガリウム多結晶粉体の比表面積を、実施例１と同様の方法で測定したところ０．５ｍ2／ｇ以下であった。さらに実
施例１の方法と同様に色調を測定したところ、Ｌ＝７５、ａ＝−０．５、ｂ＝５であった。
【００６１】
［実施例４］
長さ１００ｍｍ幅１８ｍｍ高さ１０ｍｍの石英製のコンテナ（容積１５ｃｃ）に市販のカーボンペーパーを敷き、その上に６Ｎ金属ガリウムを２．００ｇ装填した。このとき、コンテナの容積に対する原料金属容積の比は０．０５以下であり、原料金属が接しているコンテナの底と壁の面積のコンテナの底と壁の面積の総和に対する比は０．０５以下であった。また、このとき、コンテナ内に装填した金属ガリウムがガスと接触しうる面積は０．９ｃｍ2／ｇ以上であった。その後混合ガスの流速を、５Ｎアンモニア５００Ｎｍｌ／
ｍｉｎ、５Ｎ窒素５０Ｎｍｌ／ｍｉｎとしたこと、その際の原料金属の体積の総和に対して供給するアンモニアガスの毎秒あたりの体積は２５倍以上としたこと、原料金属上付近のガス流速は１ｃｍ／ｓ以上としたこと、３００℃から１０℃／ｍｉｎで１０５０℃まで昇温した後、そのままの混合ガスの供給で３０分、１０５０℃で反応し、３０分かけて９００℃まで降温した後、２時間９００℃で反応し、その後、ヒーターを止め自然放冷し、３時間かけて３００℃までの冷却したこと、これら以外については実施例１と同様にして１００メッシュ以下の大きさに破砕した窒化ガリウム多結晶粉体を得た。なお、得られた窒化ガリウム多結晶粉体はコンテナ重量を含んだ反応前後の重量変化から計算すると２．３９９ｇであり、金属ガリウムが全て窒化ガリウムになったとした場合の重量増加の理論値から計算すると転化率は９９％以上であった。また、コンテナからの回収した窒化ガリウム粉体の重量は２．３９７ｇで回収率は９９％以上であり、窒化ガリウムの収率は９８％以上であった。
【００６２】
得られた窒化ガリウム多結晶粉体の窒素と酸素の含有量を酸素窒素分析計（ＬＥＣＯ社ＴＣ４３６型）で測定したところ、窒素が１６．６重量％以上（４９．５原子％以上）で酸素が０．０５重量％未満であった。また、該窒化ガリウム多結晶粉体の未反応の原料ガリウム金属残存分を実施例１と同様の方法で測定することにより定量したところ０．５重
量％未満であった。実施例１と同様の条件で該窒化ガリウム多結晶粉体の粉末Ｘ線回折測定を行った結果、六方晶窒化ガリウム（ｈ−ＧａＮ）のみの回折線が観察され、その他の化合物の回折線は観察されなかった。ｈ−ＧａＮの（１０１）の回折線（２θ＝約３７°）の半値幅（２θ）は０．１７°未満であった。該窒化ガリウム多結晶粉体の比表面積を、実施例１と同様の方法で測定したところ０．５ｍ２／ｇ以下であった。さらに実施例１の方法と同様に色調を測定したところ、Ｌ＝７５、ａ＝−０．５、ｂ＝６であった。
【００６３】
［比較例１］ 
非酸化物のコンテナを用いることの効果を実証するため、アルミナ製のコンテナ（容積１２ｃｃ）を用いた以外は実施例３と同様にして窒化反応を行った。ガリウム金属は窒化反応中あるいはその過程でアルミナ製のコンテナと反応し、生成物はアルミナ製のコンテナと激しく固着した。得られた窒化ガリウム多結晶粉体はコンテナ重量を含んだ反応前後の重量変化から計算すると２．３９１ｇであり、金属ガリウムが全て窒化ガリウムになったとした場合の重量増加の理論値から計算すると転化率は９８％未満であった。また、コンテナから回収できた窒化ガリウム粉体の重量は２．２７１ｇで回収率は９７％以下であり、窒化ガリウムの収率は９５％以下であった。 
【００６４】
得られた窒化ガリウム多結晶粉体の酸素含有量を酸素窒素分析計（ＬＥＣＯ社ＴＣ４３６型）で測定したところ、０．０５重量％以上であった。また、該窒化ガリウム多結晶粉体の未反応の原料ガリウム金属残存分を実施例１と同様の方法で測定することにより定量したところ０．５重量％以上であった。実施例１と同様の条件で該窒化ガリウム多結晶粉体の粉末Ｘ線回折測定を行った結果、結晶形は六方晶であったが、（１０１）の回折線（２θ＝約３７°）の半値幅（２θ）は０．２０度であった。さらに実施例１の方法と同様に色調を測定したところ、Ｌ＝５７、ａ＝−０．３、ｂ＝１２であった。
【００６５】
［比較例２］ 
非酸化物のコンテナを用いることの効果を実証するため、カーボンペーパーを敷かないで石英製のコンテナに直接金属ガリウムを装填した以外は実施例４と同様にして窒化反応を行った。ガリウム金属は窒化反応中あるいはその過程で石英製のコンテナと反応し、生成物はアルミナ製のコンテナと激しく固着した。得られた窒化ガリウム多結晶粉体はコンテナ重量を含んだ反応前後の重量変化から計算すると２．３９２ｇであり、金属ガリウムが全て窒化ガリウムになったとした場合の重量増加の理論値から計算すると転化率は９８％以下であった。また、コンテナから回収できた窒化ガリウム粉体の重量は２．２９６ｇで回収率は９７％以下であり、窒化ガリウムの収率は９５％以下であった。 
【００６６】
得られた窒化ガリウム多結晶粉体の酸素含有量を酸素窒素分析計（ＬＥＣＯ社ＴＣ４３６型）で測定したところ、０．０５重量％以上であった。また、該窒化ガリウム多結晶粉体の未反応の原料ガリウム金属残存分を実施例１と同様の方法で測定することにより定量したところ０．５重量％以上であった。実施例１と同様の条件で該窒化ガリウム多結晶粉体の粉末Ｘ線回折測定を行った結果、結晶形は六方晶であったが、（１０１）の回折線（２θ＝約３７°）の半値幅（２θ）は０．２０度であった。さらに実施例１の方法と同様に色調を測定したところ、Ｌ＝５５、ａ＝−０．４、ｂ＝３であった。
【００６７】
［比較例３］
アンモニアの流量と流速の効果を実証するため、アンモニアの流速を２５Ｎｍｌ／ｍｉｎとした以外は実施例３と同様にして窒化反応を行った。その際の原料金属の体積の総和に対して供給するアンモニアガスの毎秒あたりの体積は１．２５倍であり、原料金属上付近のガス流速は０．０５ｃｍ／ｓであった。反応後、未反応の原料ガリウムのガリウム金属を含む生成物はコンテナより激しく逸脱しており、容器壁面にも生成物が付着し、回収が困難であった。回収した粉体の重量は２．２４０ｇであり、１００％窒化ガリウムにな
ったと仮定して得られる重量に対して、得られた粉体の収率は９５％以下であった。
【００６８】
得られた窒化ガリウム多結晶粉体は黒っぽい部分を含み、未反応の原料ガリウム金属残存分を実施例１と同様の方法で測定することにより定量したところ１重量％以上であった。実施例１と同様の条件で該窒化ガリウム多結晶粉体の粉末Ｘ線回折測定を行った結果、結晶形は六方晶であったが、（１０１）の回折線（２θ＝約３７°）の半値幅（２θ）は０．２０度であった。さらに実施例１の方法と同様に色調を測定したところ、Ｌ＝５３、ａ＝−０．４、ｂ＝３であった。
【００６９】
［比較例４］
原料金属とコンテナの容積比や、原料金属がコンテナに接触する面積とコンテナの内側の面積の比が、粉体の収率などに与える影響を調べるため、内径１２ｍｍφで容積１．７ｃｃのｐＢＮ製のるつぼをコンテナとして用いた以外は実施例２と同様にして窒化反応を行った。このとき、コンテナの容積に対する原料金属容積の比は０．３９であり、原料金属が接しているコンテナの底と壁の面積のコンテナの底と壁の面積の総和に対する比は０．３以上であった。また、このときコンテナ内の装填した金属ガリウムのガスと接触しうる面積は０．４５ｃｍ2／ｇであった。反応後、未反応の原料ガリウムのガリウム金属
を含む生成物はコンテナより激しく逸脱しており、回収が困難であった。回収した粉体の重量は２．２６３ｇであり、１００％窒化ガリウムになったと仮定して得られる重量に対して、得られた粉体の収率は９５％以下であった。
【００７０】
得られた窒化ガリウム多結晶粉体は黒っぽい部分を含み、未反応の原料ガリウム金属残存分を実施例１と同様の方法で測定することにより定量したところ１重量％以上であった。実施例１と同様の条件で該窒化ガリウム多結晶粉体の粉末Ｘ線回折測定を行った結果、結晶形は六方晶であったが、（１０１）の回折線（２θ＝約３７°）の半値幅（２θ）は０．２２度であった。さらに実施例１の方法と同様に色調を測定したところ、Ｌ＝５０、ａ＝−０．４、ｂ＝３であった。
【００７１】
［比較例５］
市販の窒化ガリウム試薬として、Aldrich社（以下、Ａ社と略す）の窒化ガリウム（
カタログ番号０７８０４１２１）とWako社（以下、Ｗ社と略す）の窒化ガリウム（カタログ番号４８１７６９）を準備した。まず、窒素と酸素の含有量を酸素窒素分析計（ＬＥＣＯ社ＴＣ４３６型）で測定したところ、Ａ社の窒化ガリウムは窒素が１４．０重量％（４０．３重量％以下）で酸素が５．２重量％であった。また、Ｗ社の窒化ガリウムは窒素が１５．３重量％（４６．９重量％以下）で酸素が０．４８重量％であった。Ｗ社の窒化ガリウムについて未反応の原料ガリウム金属残存分を硝酸で加熱溶解抽出し、抽出液をＩＣＰ元素分析装置で測定することにより定量したところ１０重量％であった。
【００７２】
次に実施例１と同様の条件で粉末Ｘ線回折測定を行った結果、Ａ社、Ｗ社の窒化ガリウムとも結晶形は六方晶であったが、Ｗ社の窒化ガリウムは六方晶の窒化ガリウム以外にガリウム金属の回折線が観察された。一方、Ａ社の窒化ガリウムではその他の回折線は観察されなかったが、ｈ−ＧａＮの（１０１）の回折線（２θ＝約３７°）の半値幅（２θ）は０．５°以上であった。また、Ａ社の窒化ガリウムの比表面積を、実施例１と同様の方法で測定したところ２ｍ２／ｇ以上であった。さらにＡ社、Ｗ社の窒化ガリウムの色調を実施例１の方法と同様に測定したところ、Ａ社のｈ−ＧａＮはＬ＝８０、ａ＝−３、ｂ＝２５、Ｗ社のｈ−ＧａＮはＬ＝５０、ａ＝−０．４、ｂ＝３であった。
【００７３】
以上の実施例と比較例との結果から、実施例の本発明の製造方法で得られる金属窒化物が、比較例の方法のものよりも結晶性が高く不純物酸素や未反応の原料金属の残存が少なく高品質で、色調も優れている。 
【産業上の利用可能性】
【００７４】
本発明は金属の窒化反応による金属窒化物の製造方法に関し、特に窒化ガリウムに代表される周期表１３族金属元素の窒化物の高純度、高結晶性の多結晶体の効率の良い製造方法、および該製造方法によって得られる金属窒化物に関する。本発明は窒化ガリウムに代表されるIII−Ｖ族化合物半導体からなる発光ダイオード及びレーザーダイオード等の電 子素子に適用されるホモエピタキシャル基板用バルク結晶の製造原料として、不純物が少なく金属と窒素がより理論定比に近い金属窒化物を提供する。それを原料に用いて製造するバルク結晶は転位や欠陥発生等の問題が生じにくくバルク結晶の性能として優れるため、産業上の利用可能性が高い。